(57)【要約】  長手方向及び横断方向に連続しており、弾性ベルト領域と、股部領域と、腰部開口部と、２つの脚部開口部とを備える着用可能物品が開示され、弾性ベルト領域は、不織布繊維から製造された内側シートと、不織布繊維からなる外側シートと、弾性ベルト領域を横断方向に伸張させるように構成された複数の弾性体とを含む積層体であり、股部領域は、最も衣類に面する側に外側カバー層を含み、外側カバー層は外側シートと同じ材料であり、外側シートは、少なくとも５５０ｇｆｍｍの圧縮仕事量と、約５００ｇｆ／ｍｍ３未満の圧縮平均剛性と、少なくとも約１．７ｍｍの表面粗さ波長と、約５．３未満の光沢度とを有する材料から選択され、圧縮仕事量、圧縮平均剛性、表面粗さ波長、及び光沢度は本明細書に記載の測定による。
2020508145.tif 000002
【特許請求の範囲】
【請求項１】
長手方向及び横断方向に連続しており、弾性ベルト領域と、股部領域と、腰部開口部と、２つの脚部開口部とを備える着用可能物品であって、
前記弾性ベルト領域が、不織布繊維から製造された内側シートと、不織布繊維から製造された外側シートと、前記弾性ベルト領域を横断方向に伸張させるように構成された複数の弾性体とを含む積層体であり、
前記股部領域が、最も衣類に面する側に外側カバー層を含み、前記外側カバー層が前記外側シートと同じ材料であり、
前記外側シートが、本明細書に記載の測定により、少なくとも約５５０ｇｆｍｍの圧縮仕事量と、約５００ｇｆ／ｍｍ３未満の圧縮平均剛性と、少なくとも約１．７ｍｍの表面粗さ波長と、約５．３未満の光沢度とを有する、物品。
【請求項２】
前記内側シートが、本明細書に記載の測定により、約１６５０Ｗ／ｍ２未満のＱｍａｘを有する、請求項１に記載の物品。
【請求項３】
前記弾性体が、約４７０から約１１００のｄｔｅｘを有し、かつ、約１１０％から約２９０％の伸び率で配置された弾性ストランドである、請求項１又は２に記載の物品。
【請求項４】
前記外側シートが、偏心コアバイコンポーネント単繊維又は並列バイコンポーネント単繊維から製造されたクリンピング繊維により製造された空気透過カード不織布である、請求項１〜３のいずれか一項に記載の物品。
【請求項５】
前記内側シートが、１０〜４０ｇｓｍのスパンボンド高嵩高不織布である、請求項１〜４のいずれか一項に記載の物品。
【請求項６】
前記物品が、中央シャーシと、前側ベルト及び後側ベルトを含む環状弾性ベルトと、を備え、
前記前側ベルトの中心が前記中央シャーシの前側腰部パネルに接合され、前記後側ベルトの中心が前記中央シャーシの後側腰部パネルに接合され、前記中央シャーシの残部が前記股部領域を形成し、
前記前側ベルト及び前記後側ベルトがそれぞれ、前記中央シャーシが重なり合わない左側部パネル及び右側部パネルを有し、前記前側ベルト及び前記後側ベルトの横断方向縁部がシームによって接合されて、腰部開口部及び２つの脚部開口部を形成し、前記前側ベルト及び前記後側ベルトが、長手方向において互いに不連続であり、
前記前側ベルト及び前記後側ベルトが、前記弾性ベルト領域を形成してる、請求項１〜５のいずれか一項に記載の物品。
【請求項７】
前記前側ベルト及び後側ベルトがそれぞれ、前記複数の弾性体と、前記内側シートと、前記外側シートと、外側シート折返し部と、を有し、
前側ベルト及び後側ベルトがそれぞれ、横断方向に連続した近位縁部及び遠位縁部を有し、前記外側シート折返し部が、前記外側シートを前記前側ベルト及び後側ベルトの遠位縁部で折り畳むことによって形成された外側シートの延長部である、請求項６に記載の物品。
【請求項８】
前記前側ベルトが、直線的かつ横断方向に延びる近位縁部及び遠位縁部を有し、前記前側ベルトが、長手方向長さＬＦを有し、前記後側ベルトが、直線的かつ横断方向に延びる近位縁部及び遠位縁部を有し、前記前側外側シート折返し部が、少なくとも約０．３ＬＦの長手方向長さを有し、好ましくは、前記後側外側シート折返し部が、前記前側外側シートの折返し部とほぼ同じ長さを有する、請求項７に記載の物品。
【請求項９】
前記中央シャーシが、前記外側カバー層の前記着用者に面する面に取り付けられたバックシートを備え、
前記外側カバー層の長手方向長さが、前記股部領域の長手方向長さよりも長く、かつ前記バックシートの長手方向長さよりも短く、前記外側カバー層が存在する前記前側腰部パネル又は前記後側腰部パネル上の面積が、移行領域を形成し、好ましくは、前記移行領域の長手方向長さが約１０ｍｍ以下である、請求項６〜８のいずれか一項に記載の物品。
【請求項１０】
前記弾性ストランドの少なくともいくつかが、２〜４ｍｍの間隔で２〜４個の弾性ストランドのアレイ内に配置され、好ましくは前記アレイが、腰部開口部から０．５ＬＦから０．８５ＬＦの長手方向長さの間の前側ベルト、及び前記腰部開口部から０．２５ＬＦから０．５ＬＦの長手方向長さの間の後側ベルトの一方又は両方に配置されている、請求項６〜９のいずれか一項に記載の物品。
【請求項１１】
着用可能物品を製造するための材料の選択方法であって、前記着用可能物品が、弾性ベルト領域と、股部領域と、腰部開口部と、２つの脚部開口部とを備え、
前記弾性ベルト領域が、不織布繊維から製造された内側シートと、不織布繊維から製造された外側シートと、弾性ベルト領域を横断方向に伸張させるように構成された複数の弾性体とを含む積層体であり、
前記外側シートが、少なくとも５５０ｇｆｍｍの圧縮仕事量と、約５００ｇｆ／ｍｍ３未満の圧縮平均剛性と、少なくとも約１．７ｍｍの表面粗さ波長と、５．３未満の光沢度とを有する材料から選択され、前記圧縮仕事量、前記圧縮平均剛性、前記表面粗さ波長、及び前記光沢度が本明細書に記載の測定による、方法。
【請求項１２】
前記内側シートが、本明細書の測定値による、約１６５０Ｗ／ｍ２未満のＱｍａｘを有する材料から選択される、請求項１１に記載の方法。
【発明の詳細な説明】
【技術分野】
【０００１】
本発明は、特徴的な材料特性を有する弾性ベルト領域を有する着用可能物品に関する。
【背景技術】
【０００２】
乳幼児、及び失禁症状のあるその他の個人は、尿及び他の身体排出物を受容及び封じ込める吸収性物品（おむつなど）を着用する。プルオン型吸収性物品、即ちパンツタイプの吸収性物品は、着用者の両脚を脚部開口部に挿入し、物品を下部胴体あたりの位置まで上方に滑らせることによって着用される物品である。パンツタイプの吸収性物品は、歩行が可能で大抵トイレトレーニング中の幼児のための、並びに、テープタイプの吸収性物品の着用がより困難になりがちな動きがアクティブになるより低年齢の幼児のための、及び腰部開口部と脚部開口部の周囲で優しいフィットを必要とするより低年齢の乳児のためのものとして広く普及している。
【０００３】
パンツタイプ物品は、物品を着用させるために、着用者又は介護者が、物品を広げ、着用者の脚を脚部開口部内に挿入するのを容易にするのに十分な弾性を腰部開口部の周囲及びその近傍において有するような、様々な構造をとることができる。腰部周囲及び腰部周囲近傍の領域は、多くの場合、弾性ベルトと呼ばれる。パンツタイプ物品の１つのタイプの構造は、着用者の股部領域を覆う本体と、国際公開第２００６／１７７１８Ａ号に記載されているような腰部開口部及び脚部開口部を画定する別個の弾性ベルトとを有するベルトタイプパンツである。パンツタイプ物品の別のタイプの構造は、物品の外側カバーが物品の衣類に面する面全体を完全に覆うように構成された一体型パンツであり、胴体の周囲を伸長するように構成された部分は、弾性ベルト領域と見なされる。
【０００４】
パンツタイプ物品の構造がどのようなものであれ、弾性ベルト領域は、使用時に着用者又は介護者によって最もよく触れられ観察される部分であり得、したがって、弾性ベルト領域の特性は、物品の機能及び品質に最も多く関連付けられるものである。機能について所望され得るのは、容易に伸長可能であり、快適でありながらも信頼性の高いフィット性を提供する弾性ベルト領域である。品質について所望され得るのは、肌着のような外観、及びソフトでクッションのような感触などの心地よい触感である。
【０００５】
一方、メーカー側の観点からは、物品の製造コストを抑えながら、材料コスト当たりの最高のユーザ経験をもたらし得るように材料を選択し組み立てることによって、高品質の吸収性物品を提供することが望まれている。
【先行技術文献】
【特許文献】
【０００６】
【特許文献１】国際公開第２００６／１７７１８Ａ号
【発明の概要】
【発明が解決しようとする課題】
【０００７】
上記をふまえて、装着性能を妥協することなく、弾性ベルト領域に対して改善された触覚的及び審美的感覚を有する着用可能物品を必要としている。更に、着用可能物品の製造投資に見合ったリターンをもたらすように、メーカーが材料を選択し、組立をするのを誘導するパラメータを提供することが必要とされている。
【課題を解決するための手段】
【０００８】
本発明は、長手方向及び横断方向に連続しており、弾性ベルト領域と、股部領域と、腰部開口部と、２つの脚部開口部とを含む、着用可能物品に関し、
弾性ベルト領域は、不織布繊維から製造された内側シートと、不織布繊維から製造された外側シートと、弾性ベルト領域を横断方向に伸張させるように構成された複数の弾性体とを含む積層体であり、
股部領域は、最も衣類に面する側に外側カバー層を含み、外側カバー層は外側シートと同じ材料であり、
外側シートは、約５５０ｇｆｍｍ超の圧縮仕事量と、約５００ｇｆ／ｍｍ３未満の圧縮平均剛性と、約１．７ｍｍ超の表面粗さ波長と、約５．３未満の光沢度とを有し、圧縮仕事量と、圧縮平均剛性と、表面粗さ波長と、光沢度とは本明細書の測定値による。
【０００９】
本発明はまた、上述したような着用可能物品を製造するための材料を選択する方法に関する。
【図面の簡単な説明】
【００１０】
本明細書の末尾には、本発明を構成するものと見なされる主題を具体的に特定しかつ個別に特許請求する特許請求の範囲が添付されているが、本発明は、実質的に同一の要素が同様の符号を用いて指定されている添付の図面と以下の説明文を併せ読むことで、より良く理解されるものと考えられる。
【図１】本発明の着用可能物品の一実施形態を示す斜視図である。
【図２】シームが接合されておらず、平らな非収縮状態で衣類に面する面を見せている、本発明による着用可能物品の一実施形態を示す概略平面図である。
【図３】長手方向中心線に沿った図２の断面図である。
【図４】布地タッチ試験（ＦＴＴ）試験面テストモジュール用試料調製の概略平面図である。
【図５】本発明の表面粗さ波長（ＳＲＷ）パラメータの概念図である。
【００１１】
定義
本明細書で使用するとき、以下の用語は後に指定される意味を有するものとする。
【００１２】
「着用可能物品」は、パンツ、テープ式おむつ、失禁者用ブリーフ、女性の生理用衣類などの形態であり得る着用物品を指す。「着用可能物品」は、尿、大便、経血など、身体から排出される様々な排出物を吸収し封じ込めるように構成され得る。「着用可能物品」は、国際公開第２０１１／０８７５０３（Ａ）号に開示されているものなど、吸収及び封じ込め機能を提供するための分離可能な使い捨ての吸収性インサートと接合されるように適合可能である、外側カバーとしての役割を果たし得る。
【００１３】
「パンツ」とは、予め形成された腰部及び脚部開口部を有する使い捨て吸収性物品を指す。パンツは、着用者の両脚を脚部開口部に挿入し、着用者の下部胴体の周囲の位置までパンツを滑らせることによって着用され得る。パンツは、通常、「閉じられたおむつ」、「予め締結されたおむつ」、「プルオンおむつ」、「トレーニングパンツ」、及び「おむつパンツ」とも呼ばれる。
【００１４】
「長手方向」とは、物品の腰部縁部から反対側の腰部縁部まで実質的に垂直に、及び物品の最大直線寸法に概して平行に延びる方向を指す。
【００１５】
「横方向」とは、長手方向と垂直な方向を指す。
【００１６】
「近位」及び「遠位」はそれぞれ、物品の長手方向中心により近い又はより遠い位置を指す。
【００１７】
「身体に面する」及び「衣類に面する」とは、それぞれ、要素、又は要素の表面、又は要素の群の相対位置を指す。「身体に面する」とは、要素又は表面が、何らかの他の要素又は表面よりも、着用時に着用者により近いことを意味する。「衣類に面する」とは、要素又は表面が、何らかの他の要素又は表面よりも、着用時に着用者からより遠く離れている（すなわち、要素又は表面が、使い捨て吸収性物品の上に着用され得る着用者の衣類に対して近位にある）ことを意味する。
【００１８】
「配置される」とは、要素が、ある特定の場所又は位置に置かれていることを指す。
【００１９】
「接合された」とは、１つの要素を他の要素に直接付着させることによって、その要素が別の要素に直接、固定されている構成、及び要素を中間部材に付着させ、その中間部材が更に他の要素に付着されていることによって、その要素が他の要素に間接的に固定されている構成を指す。
【００２０】
「フィルム」とは、材料の長さ及び幅が材料の厚さを大きく上回るシート状材料を指す。一般的には、フィルムは約０．５ｍｍ以下の厚さを有する。
【００２１】
「透水性」及び「不透水性」は、使い捨て吸収性物品の所期の使用の状況における、材料の浸透性を指す。具体的には、用語「透水性」とは、層又は層状構造が、押し圧がない状態で、液体の水、尿又は合成尿が層又は層状構造の厚さを通過可能な、孔、開口部及び／又は相互に接続された空隙を有していることを指す。反対に、用語「不透水性」は、層又は層状構造が、（重力などの自然の力の他に）押し圧がない状態では、液体の水、尿又は合成尿が層又は層状構造の厚さを通過できないことを指す。この定義による不透水性の層又は層状構造は、水蒸気に対して透過性であってもよい、すなわち、「蒸気透過性」であってもよい。
【００２２】
「延伸性」及び「延伸可能な」とは、弛緩状態における構成要素の幅又は長さを延伸又は増大させることができることを意味する。
【００２３】
「伸縮性がある」又は「伸縮性を持たせた」とは、構成要素が弾性材から製造された少なくとも一部分を含むことを意味する。
【００２４】
「伸長性材料」、「延伸性材料」、又は「伸縮性材料」は互換的に使用され、付勢力を加えると、破裂又は破断することなく、ＥＤＡＮＡ法２０．２−８９で測定して弛緩した元の長さの少なくとも約１１０％の伸長した長さまで延伸でき（すなわち、元の長さよりも１０％長く延伸でき）、加えた力を除くと、完全に破裂又は破断することなく、その伸びの約２０％未満というわずかな回復しか示さない材料を指す。そのような伸長可能材料が、加えた力を解放した際に、その伸長量の少なくとも４０％回復する場合、その伸長可能材料は、「弾性」又は「エラストマー性」であると見なされる。例えば、１００ｍｍの初期長さを有する弾性材料は、少なくとも１５０ｍｍまで伸張することができ、力を取り除くと少なくとも１３０ｍｍの長さまで収縮する（すなわち、４０％の回復を示す）。加えた力を解放した際に、材料の回復が、その伸長量の４０％未満である場合、その伸長可能材料は、「実質的に非弾性」又は「実質的に非エラストマー性」であると見なされる。例えば、１００ｍｍの初期長さを有する伸長可能材料は、少なくとも１５０ｍｍまで伸張することができ、力を取り除くと少なくとも１４５ｍｍの長さまで収縮する（すなわち、１０％の回復を示す）。
【００２５】
「アートワーク」は、印刷又は他の方法で提供され、色を有する、裸眼への視覚的表示を指す。印刷は、リソグラフィ、スクリーン印刷、フレキソ印刷、及びグラビアインクジェット印刷技術などの当業者に周知の様々な方法及び装置を含む。
【００２６】
本明細書において、「色」又は「着色」という用語は、白色以外のいずれかの原色、すなわち、黒色、赤色、青色、紫色、オレンジ色、黄色、緑色及びインディゴ色、並びにそれらの淡色又は混合色のいずれかを含み得る。白色は、ＣＩＥ  Ｌ＊ａ＊ｂ＊表色系により、少なくとも９４のＬ＊値、０±２に等しいａ＊値、０±２に等しいｂ＊値を有する色として定義される。
【発明を実施するための形態】
【００２７】
図１は、本発明の着用可能物品２０の一実施形態の斜視図であり、図２は、シームが接合されておらず、平らな非収縮状態で衣類に面する面を見せている、同じ物品の概略平面図である。着用可能物品２０は、長手方向軸線としての役割も果たす長手方向中心線Ｌ１と、横断方向軸線としての役割も果たす横断方向中心線Ｔ１とを有する。着用可能物品２０は、身体に面する面、衣類に面する面、前側領域２６、後側領域２８、股部領域３０、及びシーム３２を有し、シーム３２は、前側領域２６と後側領域２８とを接合して、２つの脚部開口部及び１つの腰部開口部を形成する。着用可能物品２０は、着用者の股部領域を覆う中央シャーシ３８と、前側ベルト８４及び後側ベルト８６（以下、「前側及び後側ベルト」と称されることがある）とを備え、前側及び後側ベルト８４、８６は、横断方向に延在して腰部開口部を画定する別個の環状弾性ベルト４０（以下、「腰部ベルト」と称されることがある）を形成する。ベルトタイプパンツの場合、別個の環状弾性ベルト４０はまた、弾性ベルト領域４０と称されることがある。ベルトタイプパンツの場合、前側及び後側ベルト８４、８６、並びに中央シャーシ３８が、一体となって脚部開口部を画定する。着用可能物品２０は、中央シャーシ３８が前側及び後側ベルト８４、８６と連続している一体型パンツであってもよく、脚部開口部は連続的に形成されている。一体型パンツの場合、サイドシームの間に存在するベルト部分は、弾性ベルト領域４０と見なされ、この領域は、サイドシームの近位縁部の間で横断方向に延びる仮想線によって終端すると考えられる。弾性ベルト領域４０を除く物品の残りの領域は、股部領域３０と見なされる。
【００２８】
図３を参照すると、中央シャーシ３８は、バックシート６０と、バックシート６０の衣類に面する側を覆うための外側カバー層４２とを含む。バックシート６０は、不透水性フィルムであってもよい。外側カバー層４２は不織布シートであってよい。中央シャーシ３８は、中央シャーシ３８上に出される身体排出物を吸収し封じ込めるための吸収性コア６２を含んでもよい。図２に示される実施形態では、中央シャーシ３８はほぼ矩形であり、左右の長手方向に延在する側縁部４８（以下、「側縁部」と称されることがある）と、前側及び後側の横断方向に延在する端縁部５０（以下、「端縁部」と称されることがある）とを有する。また、中央シャーシ３８は、着用可能物品２０の前側領域２６に位置付けられた前側腰部パネル５２と、後側領域２８に位置付けられた後側腰部パネル５４と、股部領域３０で前側腰部パネル５２と後側腰部パネル５４との間にある股部パネル５６とを有する。前側ベルト８４の中心部は中央シャーシ３８の前側腰部パネル５２に接合され、後側ベルト８６の中心部は中央シャーシ３８の後側腰部パネル５４に接合され、前側及び後側ベルト８４、８６はそれぞれ、中央シャーシ３８が重ならない左側部パネル及び右側部パネル８２を有する。
【００２９】
本発明の物品の弾性ベルト領域は、嵌合力を動的に生成し、着用中に動的に発生する力を分配するように作用する。近位縁部９０は、中央シャーシ３８の股部パネル５６に対して、遠位縁部８８よりも近くに位置している。前側及び後側ベルト８４、８６は、側縁部８９のみにおいてシーム３２で互いに接合されて、腰部開口部及び２つの脚部開口部を有する着用可能物品を形成することができる。各脚部開口部は、脚部開口部の周囲に弾性を備えてもよい。ベルトタイプパンツの場合、脚部開口部の周囲の弾性は、前側ベルト８４、後側ベルト８６、及び中央シャーシ３８からの弾性の組み合わせによって提供されてもよい。
【００３０】
バックシート６０及び外側カバー層４２の横断方向幅は、同じであってもよく、又は異なってもよい（図示せず）。例えば、バックシート６０は、外側カバー層４２の横断方向幅よりも短い横断方向幅を有してもよい。かかる構成により、脚部開口部の一部をなす股部パネル５６の長手方向側縁部４８は、より良好な通気性を有し得る。更に、かかる構成は、コストを削減することができる。
【００３１】
前側ベルト８４及び後側ベルト８６は、ベルト４０に弾性を付与するように構成されている。前側ベルト８４及び後側ベルト８６はそれぞれ、横断方向に延びる複数の弾性体９６と、内側シート９４と、外側シート９２と、外側シート折返し部９３とを含む積層体によって形成されてもよく、外側シート折返し部９３は、外側シート材料を前側及び後側ベルトの遠位縁部８８で折り畳むことによって形成される外側シート材料の延長部であり、ベルト弾性体９６は、これらのシートの２つの間に挟まれている。前側ベルト８４及び後側ベルト８６はそれぞれ、弾性体９６、内側シート９４、外側シート９２、及び外側シート折返し部９３のみによって製造され得る。ベルト弾性体９６は横断方向に延在して、前側ベルト８４及び後側ベルト８６が接合されるときに環状弾性ベルト４０をもたらす。少なくともいくつかの弾性体９６が、相互にほぼ平行に横断方向に延在している。全ての弾性体９６が、相互にほぼ平行に横断方向に延在してもよい。かかる物品は経済的に製造することができる。前側及び後側ベルト８４、８６はそれぞれ、横断方向に連続する近位縁部９０及び遠位縁部を有し、近位縁部が物品の長手方向中心に対して遠位縁部８８よりも近くに配置されてもよい。弾性体９６は、前側と後側との間に同じ又は異なるデニール、間隔、及び力で、ベルトの異なる長手方向位置に配置されてもよい。
【００３２】
前側ベルト８４及び／又は後側ベルト８６は、中央シャーシ３８の前側腰部パネル５２及び／又は後側腰部パネル５４と重なり合う領域の特定部分の弾性が除去されるように処理されてもよい。吸収性コア６２に重なり合う前側領域及び／又は後側領域の弾性は、吸収性層又は吸収性コア６２内のいずれかの層にひだを寄せ、中央シャーシ３８の着用者への密なフィットを妨げることがあるという点で、前側腰部パネル５２及び／又は後側腰部パネル５４の特定領域からの弾性の除去は、中央シャーシ３８が吸収性コア６２を含む場合に有利であり得る。一実施形態では、
少なくとも１つの、少なくとも半数の、又は少なくとも３分の２の弾性体の弾性の少なくとも一部分、少なくとも１０％、少なくとも２０％、又は少なくとも３０％が、中央シャーシ３８の前側腰部パネル５２及び後側腰部パネル５４と重なり合う領域において除去されている。図２を参照すると、弾性体９６が吸収性コア６２と重なり合う領域全体は、前側ベルト８４と同様に弾性が除去されてもよい。あるいは、後側ベルト８６に見られるように、吸収性材料の不在領域６１に重なる、吸収性コア６２の遠位縁部側の弾性体９６は、中央シャーシ３８の良好なフィットのために弾性を活性にして配置されてもよい。これは漏れを防止するのに有利であり得る。
【００３３】
図２を参照すると、非収縮状態の後側ベルト８６の横断方向幅ＬＷは、同じ状態の前側ベルト８４の横断方向幅と同じであってもよい。かかる物品は経済的に製造することができる。
【００３４】
後側ベルト８６の全幅ＬＷに沿った、後側ベルト８６の後側遠位縁部８８と後側近位縁部９０との間の長手方向長さＬＢは、前側ベルト８４の前側遠位縁部８８と前側近位縁部９０との間の長手方向長さＬＦとほぼ同じであってもよい。かかる構成では、シーム３２が前側及び後側ベルト８４、８６の同じ長さの側縁部８９を閉じて、物品を形成している。かかる物品は経済的に製造することができる。
【００３５】
後側ベルト８６の横断方向における全幅ＬＷに沿った、後側ベルト８６の後側遠位縁部８８と後側近位縁部９０との間の長手方向の長さＬＢは、前側ベルト８４の前側遠位縁部８８と前側近位縁部９０との間の長手方向長さＬＦより長くてもよい（図１及び２）。かかる構成では、着用可能物品が組み立てられて、腰部開口部及び脚部開口部が形成されるとき、着用可能物品２０は、前側遠位縁部８８が後側遠位縁部８８とそろうように、横断方向中心線Ｔ１に沿って折り畳まれる。前側側縁部８９も後側側縁部８９の一部分と位置合わせされる。次に、前側ベルト８４及び後側ベルト８６が、前側及び後側側縁部８９においてシーム３２で接合される。しかしながら、前側及び後側近位縁部９０は互いに位置合わせされなくてもよい。後側近位縁部９０は、後側側部パネル８２の近位部分が前側近位縁部９０を超えて中央シャーシ３８の股部パネル５６に向かって延在するように、横断方向中心線Ｔ１に対して長手方向に前側近位縁部９０よりも近くに配置されてもよい。後側側部パネル８２の近位部分の側縁部は、どこにも接合されず、付着されていなくてもよい。このようにして、後側側部パネル８２の近位部分は、図１に示すような臀部カバー９５を提供する。
【００３６】
弾性ベルト領域４０は、物品の機能及び品質に密接に関連付けられてもよく、したがって、弾性ベルト領域４０を形成するための材料は、物品を望ましくするためにメーカーによって慎重に選択される。ベルトの柔らかく絹のような触感及びベルトの下着のような外観が、高品質に関連付けられ得、したがって、ユーザによって概ね好ましく受け入れられる。ユーザは、着用者又は介護者であってもよい。したがって、前述の触覚的及び審美的感覚をもたらす材料の使用が望ましい。しかしながら、ユーザにより性能を試験するための最終組立物品を作製する必要があるので、材料を選択するのに多くの資源を要する。物品として組み立てられたときの触覚的及び審美的な許容性を予測するために、材料自体の測定可能なパラメータセットを使用することによって材料を選択する方法を有することが有利であろう。
【００３７】
本発明の外側シート９２及び内側シート９４は、以下に詳述するような特定のパラメータ要件を満たすことができる。対象パラメータの中で、圧縮仕事量（ＣＷ）、圧縮平均剛性（ＣＡＲ）、表面粗さ波長（ＳＲＷ）、及びＱｍａｘは、以下のＦＴＴ試験方法から得られる。ＦＴＴ試験方法に関する情報は、Ｘｉａｏ  Ｌｉａｏらによる「Ａ  Ｓｉｍｕｌｔａｎｅｏｕｓ  Ｍｅａｓｕｒｅｍｅｎｔ  Ｍｅｔｈｏｄ  ｔｏ  Ｃｈａｒａｃｔｅｒｉｚｅ  Ｔｏｕｃｈ  Ｐｒｏｐｅｒｔｉｅｓ  ｏｆ  Ｔｅｘｔｉｌｅ  Ｍａｔｅｒｉａｌｓ」と題された論文「Ｆｉｂｅｒｓ  ａｎｄ  Ｐｏｌｙｍｅｒｓ２０１４、第１５巻、第７号、１５４８〜１５５９」に見出すことができ、対象パラメータのうち光沢度は、以下の光沢度試験方法から得られる。
【００３８】
外側シート９２は、少なくとも約５５０ｇｆｍｍ、又は少なくとも約５８０ｇｆｍｍ、又は少なくとも約６１０ｇｆｍｍの圧縮仕事量（ＣＷ）を有してもよい。ＣＷは、所与の力によって材料に提供される総圧縮仕事量、又は所与の力によって材料に加えられる総変形量である。理論に拘束されるものではないが、ＣＷが高いほど、材料がより多くの仕事量を受容及び吸収することができるようになり、したがって、ユーザが知覚する弾性ベルト領域の知覚はより柔らかくなると考えられる。
【００３９】
外側シート９２は、約５００ｇｆ／ｍｍ３未満、又は約４８０ｇｆ／ｍｍ３未満、又は約４６０ｇｆ／ｍｍ３未満の圧縮平均剛性（ＣＡＲ）を有してもよい。ＣＡＲは、材料を１ｍｍ圧縮するために必要な平均力である。理論に拘束されるものではないが、ＣＡＲが低いほど、ユーザが知覚する弾性ベルト領域の知覚はよりクッション性が増すと考えられる。更に、直感的には低ＣＡＲの材料は低ＣＷを有するはずであるが、これが必ずしも当てはまるわけではない。理論に拘束されるものではないが、比較的高いＣＷと比較的低いＣＡＲとの組み合わせを有する材料は、外側から弾性ベルト領域４０に触れる体験全体を通じてクッションのようなソフトな知覚を提供すると考えられる。
【００４０】
外側シート９２は、少なくとも約１．７ｍｍ、又は少なくとも約２．０ｍｍ、又は少なくとも約２．３ｍｍの表面粗さ波長（ＳＲＷ）を有してもよい。ＳＲＷは表面マクロ構造の指標であり、すなわち、ＳＲＷが高いほど、表面の凹凸が大きくなることを意味する。理論に拘束されるものではないが、ＳＲＷが高いほど、ユーザが知覚する弾性ベルト領域の知覚がよりソフトになると考えられる。厚さ方向の弾性力に関係するＣＷ及びＣＡＲとは異なり、ＳＲＷは、シートの表面に沿った方向における表面構造の周波数を測定するためのものである。理論に拘束されるものではないが、本明細書におけるＳＲＷは、１ｍｍ〜数ｍｍの大きさで測定されるという点で、ＳＲＷが高くなるほど、指がシートの平坦領域を知覚し易くなり、シートをよりソフトに感じる。一方、ＳＲＷが低くなるほど、指が知覚可能なレベルよりも凹凸が小さくなり、指がシートの平坦領域を知覚しにくくなり、シートをより硬く感じる。これは、ＳＲＷが高くなるほど表面構造が粗くなるにもかかわらず、シートがよりソフトに感じられるという点で、直感に反する。
【００４１】
外側シート９２は、約５．３未満、又は約５．１未満、又は４．９未満の光沢度を有してもよい。理論に拘束されるものではないが、光沢度の低減は、ユーザによる材料の自然らしさ、嵩高さ、又は柔軟性に関連すると考えられる。理論に拘束されるものではないが、光沢度の低減は、材料をよりソフトに感じるユーザの知覚に影響を及ぼし得ると考えられる。
【００４２】
したがって、材料の上記の４つのパラメータを測定することによって、物品として組み立てられたときに、材料がユーザに触覚的及び審美的な許容性を提供するか否かを予測することができる。本発明の外側シート９２は、少なくとも約５５０ｇｆｍｍの圧縮仕事量、約５００ｇｆ／ｍｍ３未満の圧縮平均剛性、少なくとも約１．７ｍｍの表面粗さ波長、及び約５．３未満の光沢度を有し得る。
【００４３】
内側シート９４は、約１６５０Ｗ／ｍ２未満、又は約１５８５Ｗ／ｍ２未満、又は約１５２０Ｗ／ｍ２未満のＱｍａｘを有し得る。Ｑｍａｘは、圧縮中に伝達されるエネルギーを示す。理論に拘束されるものではないが、Ｑｍａｘが小さくなるにつれ、弾性ベルト領域が触覚的により温かくなり、したがってふわふわとした又はよりソフトな知覚になる。外側シート９２ではなく内側シート９４の特性が、ユーザが物品に手を挿入し物品を伸長させたとき、ベルト弾性領域の温かさが知覚されるという点で、このパラメータに関連すると考えられる。
【００４４】
内側シート９２及び外側シート９４は、同じ又は異なる材料であってもよく、得られる物品の望ましさに応じて、通気性、柔軟性、クッション性、嵩高性、及びこれらの組み合わせなどの特性を提供するように選択されてもよい。内側シート９２及び外側シート９４は、同じ又は異なる坪量、剛性、質感、又はこれらの任意の組み合わせを有してもよい。外側シート９２は、コストを制御しながら、上述のような好ましい触感的受容性を提供するために、内側シート９４よりも高い坪量を有してもよい。
【００４５】
弾性ベルト領域４０を形成するための外側シート９２は、嵩高い下着のような外観及び感触を提供する特定の材料厚、例えば、少なくとも約０．２５ｍｍ、又は少なくとも約０．３ｍｍを有してもよい。本明細書における材料厚は、以下の「厚さ及び坪量の調製」による最終製品から得られ、「ベースキャリパ法−ＡＳＴＭ  Ｄ６５４紙及び厚紙の厚さの標準試験方法」を５００Ｐａまでの荷重に変更することによって測定される材料に関する。本発明の外側シート９２に好適なものとしては、高嵩高不織布、空気透過カード不織布、及びコア偏心バイコンポーネント単繊維又は並列バイコンポーネント単繊維から成るクリンピング繊維から製造されるスパンボンド不織布、好ましくは空気透過カード不織布が挙げられる。外側シート９２に好適な材料の非限定的な例としては、中国、北京、Ｄａｙｕａｎ製の商標名ＦＪ２０６など、直径１５μｍ未満のＰＥ／ＰＥＴバイコンポーネント短繊維から製造される２０〜５０ｇｓｍの空気透過カード不織布が挙げられる。
【００４６】
本発明の内側シート９４に好適なものとしては、１０〜４０ｇｓｍの柔らかい不織布、フィラメント添加スリップ剤付きスパンボンド不織布、スパンボンド嵩高不織布、又は空気透過カード不織布、好ましくはスパンボンド嵩高不織布が挙げられる。
【００４７】
外側カバー層４２の材料は、得られる物品の望ましさに応じて、通気性、柔軟性、クッション性、嵩高性、及びこれらの組み合わせなどの特性を提供するように選択されてもよい。外側カバー層４２は、物品のための一体的な審美的感覚及び触感を提供するために、外側シート９２と同じ材料で製造されてもよい。「同じ材料」とは、不織布が、形状、組成、及び２μｍ以下の直径の差、及び２ｇｓｍ以下の坪量差の同種の繊維を有することを意味する。このような材料の比較は、以下に詳述するように、ＳＥＭ及びＦＴＩＲ測定による材料分析によって行われる。本明細書における坪量は、下記の「厚さ及び坪量の調製」による最終製品から得られ、「坪量−ＡＳＴＭ  Ｄ７５６加速使用条件下のプラスチックの重量及び形状変化の判定方法」によって測定される材料に関する。
【００４８】
図３を参照すると、ベルトタイプパンツの場合、前側及び後側ベルト８４、８６は、股部領域３０において互いに不連続であり、外側カバー層４２は股部領域３０の衣類に面する面である。外側カバー層４２は、前側腰部パネル５２及び後側腰部パネル５４の長手方向に部分的にのみに延在し、前側腰部パネル５２及び後側腰部パネル５４の遠位部が外側カバー層４２を含まないままにする。即ち、外側カバー層４２の長手方向長さは、股部パネル５６の長手方向長さよりも長く、かつ、バックシート６０の長手方向長さよりも短い。かかる構成では、前側腰部パネル５２及び後側腰部パネル５４の遠位部には、外側カバー層４２が存在せず、物品全体としてより良い通気性が提供される。更に、これにより、外側カバー層４２の材料コストを削減することができる。したがって、図３の中央シャーシ３８の衣類に面する面とバックシートとの間の要素の層を見ると、外側カバー層４２が存在する腰部パネル５２上に配置された移行領域３４が存在する。移行領域３４の長手方向長さは、可能な限り短くし、例えば、約２０ｍｍ未満、又は約１５ｍｍ未満、又は約１０ｍｍ未満であってもよい。更に、接着剤が、移行領域３４の全領域に、又は長手方向に移行領域３４の遠位縁部から最大５ｍｍ以下を残した領域全体に塗布されてもよい。着用可能物品に魅力的なアートワークを経済的に提供するために、バックシート６０の衣類に面する面に印刷を施すことができる。移行領域３４を可能な限り短く提供する、移行領域３４に接着剤を貼付して透明性を向上させる、又は単に移行領域３４へのアートワークの表示を避けることによって、アートワークと観察者との間の様々な材料層上でアートワークの外観が損なわれることが回避され得る。
【００４９】
あるいは、バックシート６０上に設けられたアートワークが弾性ベルト領域４０及び股部領域３０を横切って延在するとき、ベルト領域４０内のアートワークの領域は、股部領域３０の領域よりも低い輝度及び高いコントラストで設けられてもよく、その場合、衣類に面する側から物品として観察される場合、アートワークの明度はほぼ同様に見える。低輝度及び高コントラストのアートワークを提供することによって、アートワークは、重なり合った材料層によってもたらされる不透明さによる影響を受けにくい。
【００５０】
代替的及び／又は追加的に、弾性ベルト領域４０内のアートワークは、内側シート９４の衣類に面する面又は外側シート９２の身体に面する面に印刷されてもよく、股部領域３０内のアートワークは、バックシート６０に印刷されてもよい。これらの特定層にアートワークを印刷することにより、衣類に面する面と印刷との間の層の数を等しくすることによって、外観の違いを緩和することができる。外側シート９２と外側カバー層４２との不透明度の差は、不透明度を一致させるように層を選択する、又は同じ材料を配置することによって最小化され得る。弾性ベルト領域４０のアートワークは、インクによって内側シート９４又は外側シート９２上に直接印刷されてもよい、又は所定の形状の有色織布を配置することによって印刷されてもよい。
【００５１】
上述したように、前側ベルトは、長手方向長さＬＦを有してもよく、後側ベルトは、長手方向長さＬＢを有してもよく、外側シート折返し部９３は、外側シート材料を前側及び後側ベルトの遠位縁部８８で折り畳むことによって形成される。前側外側シート折返し部９３は、少なくとも約０．３ＬＦ、又は約０．３ＬＦから約０．７ＬＦ、又は約０．５ＬＦから約０．７ＬＦの長手方向長さを有してもよい。後側外側シート折返し部は、前側外側シート折返し部の長さと合致する長手方向の長さを有してもよい。すなわち、後側外側シート折返し部は、前側外側シート折返し部とほぼ同じ長さを有してもよい。
【００５２】
上述したように、腰部ベルト領域４０は、複数の弾性体９６が横断方向に延びているために弾性を発揮し、弾性体９６は内側及び外側シート９２、９４に接着される。腰部ベルト領域４０の引張応力は、次の方法のうちの１つ以上によって調節され得る。１）弾性体９６の伸び率；２）弾性体９６の密度（ｄｔｅｘ）；３）複数の弾性体９６の長手方向間隔；及び４）弾性体９６の横断方向における弾性の有効長さ。弾性体は、約４７０から約１１００のｄｔｅｘを有し、約１１０％から約２９０％の伸び率で配置された弾性ストランドであってもよい。伸び率について言えば、「０％伸び率」とは、弾性体９６の元の長さを意味する。いくつかの弾性体は、特定領域においてより高い引張応力を付与するように配置されてもよい。高い引張応力のかかる１つ以上の弾性体は、アレイ内で２〜４ｍｍの間隔で２〜４個の弾性ストランドのアレイとして配置されてもよい。アレイは、腰部開口部から約０．５ＬＦから約０．８５ＬＦの長手方向長さの間で後側ベルト上に配置されてもよい。アレイは、腰部開口部から約０．２５ＬＦから約０．５ＬＦの長手方向長さの間で後側ベルト上に配置されてもよい。
【００５３】
本発明の物品は、全体的に柔らかく、着用が容易で、着用者が着用するのに快適であり、着用者が容易に動くことができ、下着様であり、全体的に高品質であるという知覚をもたらす。
【００５４】
１．布地タッチテスタ（ＦＴＴ）試験及び光沢度試験
１−１．試料の調製
不織布原料試料を得るために、技術面側を上方に向けて、材料をベンチ上に平らに置き、３１０ｍｍ（機械方向）×１１０ｍｍ（機械方向の垂直方向）の矩形の形状の試料をはさみを使用して切断する。技術面側とは、外側シート９２の衣類に面する面、及び内側シート９４の身体に面する面として使用されることを意図した面である。
【００５５】
最終物品から外側シート９２及び内側シート９４の試料を得るために、弾性を除去した弾性ベルト領域が選択され、「Ｑｕｉｋ−Ｆｒｅｅｚｅ（登録商標）」タイプのコールドスプレーを塗布するような技術又は不織布構成要素の特性を恒久的に変更しない他の好適な方法によって、外側シート及び内側シートは、ベルト積層不織布層又はバックシートフィルムなどの他の構成要素から分離される。技術面側は、外側シート９２の衣類に面する面及び内側シート９４の身体に面する面として使用される面である。試料を得るために、ベルト弾性領域の弾性が非活性である領域が、選択される。１１０ｍｍ×１１０ｍｍより小さい、弾性ベルト領域内の非活性の領域を有する物品については、外側シートの代わりに股部領域からの外側カバー層４２が使用される。分離プロセス中に不織布組成物の延伸を防止するため、試験領域にスプレーしないように注意すべきである。試料を得るために、はさみを用いて１１０ｍｍ×１１０ｍｍの正方形の形状を切り出す。
【００５６】
１１０ｍｍ×１１０ｍｍの正方形の試料の場合、ＦＴＴ表面試験のために更なる試料が調製される。図４を参照すると、１１０ｍｍ×１１０ｍｍの正方形試料を、３１０ｍｍ×１１０ｍｍの矩形の形状の不織布基材（例えば、２５ｇｓｍスパンボンド不織布材料）の後側表面に中間線（前縁部と中間線との間の１５５ｍｍ距離）から両面テープによって装着する。
【００５７】
各測定セットのために、５つの試料を同じ材料の同じ部分から、又は同じパッケージの最終製品から切り出し、及び５つの試料を物品の同じ領域から切り出す。試料は、試験に先立って、少なくとも２４時間、２３±２℃及び５０±５％の相対湿度に保持された室内で事前調整される。試験される試料において、明らかなしわは試験前に回避される又は除去されるべきである。
【００５８】
１−２．ＦＴＴ試験
試料は、ＦＴＴシステムソフトウェアを実行する布地タッチテスタ（ＦＴＴ  Ｍ２９３）（ＳＤＬ  Ａｔｌａｓ社製）を使用して測定される。ＦＴＴは、５つのモジュールを含み、これは、試料に応じて、同時に活性化することができ、試料からの動的応答を記録することができる。これらは、圧縮、熱、曲げ、摩擦、及び表面モジュールを含む。この機器は、ベンダーによって提供される標準校正布地を使用して、メーカーの指示に従って校正される。全ての試験は、２３±２℃、相対湿度５０±５％に維持された室内で行われる。
【００５９】
試験手順は、ＦＴＴ  Ｍ２９３マニュアルの取り扱い説明書に従って行われる。試料は、技術面を上に向けて下側プレート上に配置される。３１０ｍｍ×１１０ｍｍの矩形試料に関して、試料の前部を圧縮下側プレートに、試料の端部を隣接プラットフォームに配置する。試料は、いかなる部分にも力が加わらないように無張力にするべきである。ＦＴＴ試験は、両面試験モードで開始され、試料の前部が、０〜８４７０ｇｆ（すなわち、０〜７０ｇｆ／ｃｍ２から連続的に増加する法線力を印加する上側プレートによって下方に引っ張られて、これにより、端部の水平移動がもたらされるに動く。圧縮及び熱モジュールは前部で測定され、表面モジュールは試料の後部で評価される。１１０ｍｍ×１１０ｍｍの正方形の試料に関して、圧縮及び熱試験のために試料を圧縮下側プレートに配置する。圧縮及び熱試験は、単面試験モードで開始され、試料は、０〜８４７０ｇｆ（すなわち、０〜７０ｇｆ／ｃｍ２）から連続的に増加する法線力を印加する上部プレートによって下方に押される。表面試験のために、追加で調製された試料の前部（図４を参照）を圧縮下側プレートに、試料の端部を隣接プラットフォームに配置する（装着された１１０ｍｍ×１１０ｍｍの正方形試料は表面粗さプローブに向ける）。試料は、いかなる部分に力がかからないように無張力にするべきである。表面試験は、単面試験モードで開始され、試料の前部が、０〜８４７０ｇｆ（すなわち、０〜７０ｇｆ／ｃｍ２）から連続的に増加する法線力を印加する上側プレートによって下方に引っ張られて、これにより、端部の水平移動がもたらされるに動く。表面モジュールは、試料の端部で評価される。
【００６０】
５つの試料が測定され、４つの試験パラメータ、又は任意のサブセットの試験パラメータが算出され、平均値で報告される。
【００６１】
【表１】
2020508145.tif 000003
【００６２】
１−２−１．圧縮仕事量（ＣＷ）：このパラメータは、圧縮プロセス中に試料上で行われる総仕事量を示す。式（１）により圧縮曲線の積分値が得られ、式中、Ｄａはゼロ圧力での初期厚さであり、Ｄｃは最大圧力での最小厚さであり、Ｐは測定された圧力であり、Ｄは圧縮中の測定された厚さである。
【００６３】
【数１】
2020508145.tif 000004
【００６４】
１−２−２．圧縮平均剛性（ＣＡＲ）：このパラメータは、圧縮プロセスの中間６０％中に１ｍｍの試料を圧縮するために必要な平均力を示す。式（２）によりＣＡＲが得られ、式中、ｉ〜ｊは圧縮曲線の中心６０％の限界を示し、Ｐｉ及びＰｊは記録された圧力であり、Ｄｉ及びＤｊは記録された厚さである。
【００６５】
【数２】
2020508145.tif 000005
【００６６】
１−２−３．最大熱流束（Ｑｍａｘ）：このパラメータは、式（３）で測定した最大熱流束を示し、式中、Ｈは測定された熱流束である。
Ｑｍａｘ＝ｍａｘ（Ｈ）    （３）
【００６７】
１−２−４．表面粗さ波長（ＳＲＷ）：このパラメータは、測定曲線及び平均線の３つの交点毎の平均移動距離を示す。図５を参照すると、ＳＲＷは、式（４）により得られ、式中、Ｘｐｎ及びＸｔｎは、ピーク値及び谷値が見出されるときに移動する距離であり、Ｍは、３つの連続する交点の群の総数である。
【００６８】
【数３】
2020508145.tif 000006
【００６９】
１−３．光沢度試験
光沢は、表面の評価から得られる視覚的印象である。光沢度は、４５度照明（ＢＹＫ−Ｇａｒｄｅｎｅｒ社製）又はその同等物を使用して、マイクロ光沢計などの光沢計を使用して測定される。光沢計は、試験表面に対して特定角度で光を方向付け、同時に反射量を測定する。
【００７０】
光沢度測定及び校正チェック用のベンダーの作業に従う。全ての試験は、２３±２℃、相対湿度５０±５％に維持された室内で行われる。面側を上向きにして試料をベンチ上に平らに置き、試験前に明らかなしわを除去しておくべきである。光沢計を不織布試料上に垂直に配置する。読み取りを行う。
【００７１】
５つの試料を測定し、その光沢結果を記録して分析する。平均光沢値を小数点第一位までの光沢単位で計算し、報告する。
【００７２】
２．走査型電子顕微鏡（ＳＥＭ）及びフーリエ変換赤外分光法（ＦＴＩＲ）試験
２−１．試料の調製
不織布原料試料を得るために、技術面側を上方に向けて、材料をベンチ上に平らに置き、２０ｍｍ（機械方向）×２０ｍｍ（機械方向の垂直方向）の正方形状の試料をはさみを使用して切断する。技術面は、外側シート９２又は外側カバー層４２の衣類に面する面、及び内側シート９４の身体に面する面として使用されることを意図した面である。
【００７３】
最終物品から試料を得るために、外側シート９２及び内側シート９４が、「Ｑｕｉｋ−Ｆｒｅｅｚｅ（登録商標）」タイプのコールドスプレーを塗布するような技術又は不織布組成物の特性を恒久的に変更しない他の好適な方法によって、ベルト積層不織布層などの他の構成要素又はバックシートフィルムから分離される。技術面側は、外側シート９２又は外側カバー層４２の衣類に面する面として使用される面である。ベルト弾性領域の弾性が非活性である領域が好ましい。試料を得るために、はさみを用いて２０ｍｍ×２０ｍｍの正方形の形状を切り出す。２０ｍｍ×２０ｍｍより小さい、弾性ベルト領域内の非活性である領域を有する物品に関して、はさみを用いて２０ｍｍ×２０ｍｍの正方形の形状が切り出され、「Ｑｕｉｋ−Ｆｒｅｅｚｅ（登録商標）」タイプのコールドスプレーを塗布するような技術又は不織布組成物の特性を恒久的に変更しない他の好適な方法によって試料から弾性体を分離する。測定のために、５つの試料が、同じパッケージの最終製品の同じ部分から切断される。
【００７４】
２−２．走査型電子顕微鏡（ＳＥＭ）
Ｈｉｔａｃｈｉ３Ｄビューアソフトウェアを実行するＨｉｔａｃｈｉ  ＴＭ３０００卓上ＳＥＭ又は同等の機器を使用して、走査型電子顕微鏡画像を撮影する。２０ｍｍ×２０ｍｍの試料を液体窒素中に沈め、縁部をかみそり刃（ステンレス鋼コーティング、単縁工業用刃、６２−０１６５）で破断する。破断した試料を、両面Ｃｕテープを使用してＳＥＭスライドに接着させる。試料をスパッタＡｕコーティングして、ＳＥＭで観察する。ＳＥＭ画像は、上面図及びｘ断面図で取得される。繊維の直径及び幅の測定は、ＳＥＭ動作ソフトウェアの手動ラインツールを使用して実行される。
【００７５】
２−３．フーリエ変換赤外分光法（ＦＴＩＲ）
上記のＳＥＭ画像に基づいて、材料の構造が観察される。単成分繊維により製造された試料に関して、以下の条件下で、全ての測定が、ＦＴＩＲ−ＡＴＲによって実行される。（ＡＴＲクリスタルを被覆するのに十分な）試料の小片は測定を行うのに十分である。ＡＴＲ圧力アームを用いて、試料の頂部に適切な一定圧力を印加する。
【００７６】
【表２】
2020508145.tif 000007
【００７７】
シースコアや並列構造などの混合繊維又は多成分繊維から製造された試料については、混合繊維中の各種類の繊維又は多成分繊維の各別個の部分を理解することを目的とし、いくつかの繊維は、立体鏡下で各試料から分離され、ダイヤモンドセルによって押しつぶされた後、以下の条件でＭｉｃｒｏ−ＩＲにより測定される。材料の識別は、ＫｎｏｗＩｔＡｌｌ情報システム又はその他の参照スペクトルライブラリを使用して実行される。
【００７８】
【表３】
2020508145.tif 000008
【００７９】
３．厚さ及び坪量の調製
最終製品で使用される材料の厚さ及び坪量を測定するために、以下の試料採取手順を行う。
【００８０】
最終物品から試料を得るために、入手可能な場合には、変形又はしわのない領域が選択される。ベルト弾性領域４０が利用可能な場合、弾性が非活性である領域が選択される。外側シート９２、内側シート９４、又は外側カバー層４２が、「Ｑｕｉｋ−Ｆｒｅｅｚｅ（登録商標）」タイプのコールドスプレーを塗布するような技術又は不織布組成物の特性を恒久的に変更しない他の好適な方法によって、ベルト積層不織布層などの他の構成要素又はバックシートフィルムから分離される。技術面側は、外側シート９２又は外側カバー層４２の衣類に面する面、及び内側シート９４の身体に面する面として使用されることを意図した面である。分離プロセス中の不織布組成物の伸張を防止するように注意すべきである。試料を得るために、カッター及び１００ｃｍ２のダイを用いて１００ｍｍ×１００ｍｍの正方形の形状を切り出す。
【００８１】
坪量を測定するために、テトラヒドロフラン（ＴＨＦ）を溶媒として使用する以下の工程により、任意の残りの接着剤を試料から除去する。
１．フード内で、１リットルのＴＨＦを３〜４リットルビーカーに移す。
２．１リットルのＴＨＦ中に試料を浸漬する。
３．ビーカーを振動台に置き、１５分間穏やかに撹拌し、試料を含む溶液を更に５分間静置する。
４．ＴＨＦ溶液から試料を取り出し、試料からＴＨＦ溶液を注意深く圧搾する。
５．試料をフード内で最低１５分間空気乾燥させる。
【００８２】
試料は、同じパッケージからの１０個の最終製品から得られ、各測定セットについて、各物品の同じ領域から切り出される。試験に先立って、試料は２３±２℃及び相対湿度５０±５％で少なくとも２時間、室内で事前調整される。
【実施例】
【００８３】
パンツタイプ着用可能物品の構造を有する実施例１〜２及びＡ〜Ｃはこのようにして得られ、一部は上記のように測定され、以下に記載される消費者許容試験を受ける。
【００８４】
実施例１及び２：図２の構成及び下記の表１の弾性プロファイル、中国北京のＤａｙｕａｎ社製の商標名ＦＪ２０６（直径１５μｍのＰＥ／ＰＥＴバイコンポーネント繊維を有する２０ｇｓｍ空気透過カード不織布）で製造された外側シート及び外側カバー層、及びＦｉｂｅｒｔｅｘ社製の商標名ＨＹ１５０１５−ＭＡＬＡＹＳＩＡ−Ｖ２（１５ｇｓｍＰＰスパンボンド不織布）で製造された内側シートを有するサイズ４のベルト型パンツ物品。
【００８５】
実施例Ａ：Ｆｉｂｅｒｔｅｘ社製の二重１７ｇｓｍＰＥ／ＰＰバイコンポーネントスパンボンド不織布で製造された外側シート、Ｐｅｇａｓ社製の溶融添加剤付き２５ｇｓｍＰＰスパンボンド不織布で製造された外側カバー層を除いて、実施例１と同じ構成を有するサイズ４のベルト型パンツ物品。
【００８６】
実施例Ｂ：２０１５年１０月〜１１月に中華人民共和国で購入された「Ｍｅｒｒｉｅｓ  Ｐａｎｔｓ」の商標名で販売されている、サイズ４の一体型パンツ物品。
【００８７】
実施例Ｃ：２０１５年１０月〜１１月に中華人民共和国で購入された「Ａｎｅｒｌｅｓ  Ｇｏｌｄ  Ｐａｎｔｓ」の商標名で販売されている、サイズ４のベルトタイプパンツ物品。
【００８８】
【表４】
2020508145.tif 000009
（＊１）表１の腹部カットとは、中央シャーシ３８と重なる弾性ストランドの中央領域における弾性の除去を指し、６６％有効長の弾性をもたらす。
【００８９】
【表５】
2020508145.tif 000010
（＊２）１０％リスクで残りの実施例と統計的に有意に異なる
【００９０】
消費者許容試験
１日当たり最低３パッドの頻度でサイズ４のパンツタイプおむつを使用し、主ブランド「Ｍｅｒｒｉｅｓ」、「Ｈｕｇｇｉｅｓ  Ｇｏｌｄ」、及び「Ｐａｍｐｅｒｓ」の使用経験を有する、乳児の世話をしていた３０名の官能試験員が募集された。各官能試験員に台上にまとめて９つの試験製品を与えた。９つの試験製品には、実施例１及びＡ〜Ｃが含まれた。官能試験員は、各質問に対して台上の９つの製品を１〜１０の尺度で分類するように依頼された。３０名の官能試験員の評点を、表３のように、レポートについて平均した。（実施例１及びＡ〜Ｃを除いた、９つの製品の残りは、「Ｈｕｇｇｉｅｓ  Ｇｏｌｄ  Ｐａｎｔｓ」、「Ｈｕｇｇｉｅｓ  Ｓｉｌｖｅｒ  Ｐａｎｔｓ」、「Ｍａｍｍｙ  Ｐｏｋｏ  Ｐａｎｔｓ」、「Ａｎｅｒｌｅ  Ｓｉｌｖｅｒ  Ｐａｎｔｓ」、及び「Ｇｏｏｎ  Ｐａｎｔｓ」であり、それらは全て２０１５年１０月〜１１月に中華人民共和国で購入された）。
【００９１】
【表６】
2020508145.tif 000011
【００９２】
本発明のパラメータ要件を満たす本発明の実施例１は、「全体的な好み」、「ソフトさ」、及び「下着らしさ」に関して最も高い許容度を有する一方、本発明のパラメータ要件を満たさない他の実施例は、少なくともいくつかの態様で消費者の許容度においてわずかに又は大幅に劣っている。本発明のパラメータは、物品によって提供される触覚的及び審美的感覚を考慮して、消費者の許容度の良好な予測可能性を提供する。
【００９３】
本明細書で開示する寸法及び値は、列挙された正確な数値に厳密に限られるとして理解されるべきではない。その代わりに、特に指示がない限り、このような寸法はそれぞれ、列挙された値とその値を囲む機能的に同等な範囲との両方を意味することが意図されている。例えば、「４０ｍｍ」として開示される寸法は、「約４０ｍｍ」を意味することを意図する。更に、本明細書全体を通して与えられるあらゆる数値範囲は、かかるより広い数値範囲内に入るあらゆるより狭い数値範囲を含む。
【００９４】
相互参照される又は関連特許若しくは出願のいずれをも含めた、本明細書に引用されている全ての文書は、明示的に除外される、又は特に限定されない限り、その全体が本明細書に参照として組み込まれる。いかなる文献の引用も、本明細書中で開示又は特許請求される任意の発明に対する先行技術であるとはみなされず、あるいはそれを単独で又は他の任意の参考文献（単数又は複数）と組み合わせたときに、そのような発明全てを教示、示唆又は開示するとはみなされない。更に、本文書における用語の任意の意味又は定義が、参照することによって組み込まれた文書内の同じ用語の意味又は定義と矛盾する場合、本文書におけるその用語に与えられた意味又は定義が適用されるものとする。
【００９５】
本発明の特定の実施形態を例示及び説明してきたが、本発明の趣旨及び範囲から逸脱することなく他の様々な変更及び修正を行うことができる点は当業者には明白であろう。したがって、本発明の範囲内に含まれるそのような全ての変更及び修正は、添付の特許請求の範囲にて網羅することを意図したものである。
【図１】
2020508145.tif 000012
【図２】
2020508145.tif 000013
【図３】
2020508145.tif 000014
【図４】
2020508145.tif 000015
【図５】
2020508145.tif 000016
【国際調査報告】
2020508145.tif 000017
2020508145.tif 000018
2020508145.tif 000019